(57)【要約】【課題】優れた歯磨きなどの口腔用組成物を提供する。【解決手段】線源としてＣｕＫα線を用いたＸ線回折において、２θ＝３１．５〜３２．５°におけるピークから算出した結晶子サイズが１０〜２００Åであるハイドロキシアパタイトを含有する口腔用組成物。【選択図】図１
2020117423.tif 000002
【特許請求の範囲】
【請求項１】
線源としてＣｕＫα線を用いたＸ線回折において、２θ＝３１．５〜３２．５°におけるピークから算出した結晶子サイズが１０〜２００Åである口腔用ハイドロキシアパタイト。
【請求項２】
線源としてＣｕＫα線を用いたＸ線回折において、２θ＝３１．５〜３２．５°におけるピークから算出した結晶子サイズが１０〜２００Åであるハイドロキシアパタイトを含有する口腔用組成物。
【請求項３】
前記ハイドロキシアパタイトを１〜９９質量％含有する請求項２記載の口腔用組成物。
【請求項４】
前記ハイドロキシアパタイトの平均粒径が、１〜３０μｍである請求項２または３記載の口腔用組成物。
【請求項５】
前記ハイドロキシアパタイトが生物由来である請求項２〜４のいずれか一項記載の口腔用組成物。
【請求項６】
前記ハイドロキシアパタイトが卵殻由来である請求項２〜５のいずれか一項記載の口腔用組成物。
【請求項７】
ペースト状である請求項２〜６のいずれか一項記載の口腔用組成物。
【請求項８】
カルシウム塩とリン酸とを９０℃以下で反応させる工程を有することを特徴とする口腔用ハイドロキシアパタイトの製造方法。
【請求項９】
カルシウム塩とリン酸とを９０℃以下で反応させる工程の後に、反応液を８０℃以上で乾燥させる工程を有する請求項８記載の口腔用ハイドロキシアパタイトの製造方法。
【請求項１０】
前記カルシウム塩が生物由来である請求項８または９記載の口腔用ハイドロキシアパタイトの製造方法。
【請求項１１】
前記カルシウム塩が卵殻由来である請求項８〜１０のいずれか一項記載のハイドロキシアパタイトの製造方法。
【発明の詳細な説明】
【技術分野】
【０００１】
本発明は、特定の結晶構造を有するハイドロキシアパタイト、ハイドロキシアパタイトを含有する口腔用組成物、及び、口腔用ハイドロキシアパタイトの製造方法に関する。
【背景技術】
【０００２】
ヒトの歯は、食物中に含まれる糖など由来の酸の作用によって、カルシウムイオンやリン酸イオンが溶け出し浸食されるいわゆる脱灰によって損壊していき、やがて穴があいてしまい、いわゆる虫歯となる。
この脱灰に抗する働きとして、唾液には、カルシウムイオンやリン酸イオンを歯に供給して修復する再石灰化という作用がある。
【０００３】
また、ハイドロキシアパタイトなどのカルシウムを含むミネラルやフッ素も再石化作用を促進するとして、歯磨き粉などに採用されている。
【発明の概要】
【発明が解決しようとする課題】
【０００４】
近年、健康寿命の長期化という課題が社会に浸透する中、８０２０運動に代表されるように高齢になっても自前の歯を維持していくことが目標とされており、その目標を達成するための道具として、優れた歯磨きなどの口腔用組成物が求められている。
【課題を解決するための手段】
【０００５】
本発明者らは、鋭意検討した結果、特定の結晶構造を有するハイドロキシアパタイトを含有する口腔用組成物が、優れた歯の再石灰化作用を奏することを見いだし、本発明を完成するに至った。
【０００６】
本発明は、以下の［１］〜［１２］のとおりである。
［１］線源としてＣｕＫα線を用いたＸ線回折において、２θ＝３１．５〜３２．５°におけるピークから算出した結晶子サイズが１０〜２００Åである口腔用ハイドロキシアパタイト。
［２］線源としてＣｕＫα線を用いたＸ線回折において、２θ＝３１．５〜３２．５°におけるピークから算出した結晶子サイズが１０〜２００Åであるハイドロキシアパタイトを含有する口腔用組成物。
［３］前記ハイドロキシアパタイトを１〜９９質量％含有する［２］の口腔用組成物。
［４］前記ハイドロキシアパタイトの平均粒径が、１〜３０μｍである［２］または［３］の口腔用組成物。
［５］前記ハイドロキシアパタイトが生物由来である［２］〜［４］のいずれかの口腔用組成物。
［６］前記ハイドロキシアパタイトが卵殻由来である［２］〜［５］のいずれかの口腔用組成物。
［７］ペースト状である［２］〜［６］のいずれかの口腔用組成物。
［８］カルシウム塩とリン酸とを９０℃以下で反応させる工程を有することを特徴とする口腔用ハイドロキシアパタイトの製造方法。
［９］カルシウム塩とリン酸とを９０℃以下で反応させる工程の後に、反応液を８０℃以上で乾燥させる工程を有する［８］の口腔用ハイドロキシアパタイトの製造方法。
［１０］前記カルシウム塩が生物由来である［８］または［９］の口腔用ハイドロキシアパタイトの製造方法。
［１１］前記カルシウム塩が卵殻由来である［８］〜［１０］のいずれかのハイドロキシアパタイトの製造方法。
【発明の効果】
【０００７】
本発明の口腔用組成物は、優れた歯の再石灰化作用を奏する。
【図面の簡単な説明】
【０００８】
【図１】実施例１のハイドロキシアパタイトのＸ線回折の結果を表したグラフ図である。
【図２】結晶型ハイドロキシアパタイトのＸ線回折の結果を表したグラフ図である。
【図３】非結晶型ハイドロキシアパタイトのＸ線回折の結果を表したグラフ図である。
【図４】実施例１の歯の表面の光学顕微鏡写真である。
【図５】実施例１の歯の表面のＳＥＭ写真である。
【図６】実施例１の歯の表面のＳＥＭ写真である。
【図７】実施例１の歯の表面のＳＥＭ写真である。
【図８】実施例１の歯の表面のＳＥＭ写真である。
【図９】実施例１の歯の表面のＳＥＭ写真である。
【図１０】実施例１の歯の表面のＳＥＭ写真である。
【図１１】実施例１の歯の表面のＳＥＭ写真である。
【図１２】比較例１の歯の表面のＳＥＭ写真である。
【図１３】比較例１の歯の表面のＳＥＭ写真である。
【図１４】比較例１の歯の表面のＳＥＭ写真である。
【図１５】比較例１の歯の表面のＳＥＭ写真である。
【図１６】比較例１の歯の表面のＳＥＭ写真である。
【図１７】比較例１の歯の表面のＳＥＭ写真である。
【図１８】比較例１の歯の表面のＳＥＭ写真である。
【図１９】比較例１の歯の表面のＳＥＭ写真である。
【発明を実施するための形態】
【０００９】
［ハイドロキシアパタイト］
本発明で用いられるハイドロキシアパタイトは、Ｘ線構造解析において、２θが３１．５００〜３２．５００°に現れるピークの結晶子サイズが１０〜２００Å、好ましくは３０〜１５０Å、より好ましくは５０〜１２０Åのハイドロキシアパタイトである（以下、説明のために「特定ハイドロキシアパタイト」とも称する。）。結晶子サイズとは、結晶粒の大きさを表し、結晶性を表す目安となる数値である。結晶子サイズの数値が大きいほど、測定対象である物質の結晶性が高いことを意味する。結晶子サイズが前記範囲にあるハイドロキシアパタイトは、結晶化していない（非結晶型）ハイドロキシアパタイトのみ又は非結晶型ハイドロキシアパタイトと結晶化の程度が低い（低結晶型）ハイドロキシアパタイトとが混合されたものを意味する。ここで、本発明における「非結晶型ハイドロキシアパタイト」とは、Ｘ線解析によって、図３のようなチャートが得られる物質を意味する。また、本発明における「低結晶型ハイドロキシアパタイト」とは、Ｘ線解析によって得られるチャートが、結晶型ハイドロキシアパタイトのＸ線解析によって得られるチャート（例えば、図２のチャート参照）と比較してピークの分離の程度が比較的低い物質である。
結晶子サイズは、例えば、株式会社リガク社製のＸ線解析装置  型番：ＲＩＮＴ２２００Ｖ／ＰＣにより測定できる。
【００１０】
本発明の口腔用組成物中の特定ハイドロキシアパタイトは、平均粒子径が１〜３０μｍであることが好ましく、より好ましくは１〜２０μｍ、さらに好ましくは１〜１０μｍである。平均粒子径は、レーザー光散乱回折法で測定することができる。
【００１１】
本発明の口腔用組成物に含まれる特定ハイドロキシアパタイトの量は、好ましくは、口腔用組成物１リットル当たり、１〜９９質量％であり、２０〜９９質量％であることがさらに好ましく、２０〜９０質量％であることがさらに好ましい。口腔用組成物に含まれる特定ハイドロキシアパタイトの量を前記範囲とすることにより、優れた歯の再石灰化効果を発揮することができる。なお、本発明の口腔用組成物には、特定ハイドロキシアパタイト以外のハイドロキシアパタイト等を含んでいてもよく、他の通常用いられる研磨剤を含んでいてもよい。
【００１２】
本発明の口腔用組成物に含まれる特定ハイドロキシアパタイトは、生物由来、好ましくは、化石サンゴ、貝殻または卵殻由来のハイドロキシアパタイトであることが好ましい。生物由来のハイドロキシアパタイトとは、貝殻や卵殻などの生物材料から得られるカルシウム分を原料にして得られたハイドロキシアパタイトのことをいう。
【００１３】
［特定ハイドロキシアパタイトの製造方法の例］
本発明の口腔用組成物に含まれる特定ハイドロキシアパタイトの製造方法の例を説明する。
この製造方法は、酸化カルシウム懸濁液または水酸化カルシウム懸濁液（被添加液）にリン酸溶液（添加液）を添加し又はリン酸溶液（被添加液）に酸化カルシウム懸濁液（添加液）を添加して、前記ハイドロキシアパタイト分散液を得るというものである。
添加液を被添加液に添加する際には、通常のいかなる添加方法も使用可能である。具体的な方法は、例えば、容器に被添加液を入れて、前記容器に滴下ロート等の器具を用いて添加液を滴下する方法が挙げられる。なお、酸化カルシウム懸濁液を添加液として使用する場合には、滴下ロート等に入れた酸化カルシウム懸濁液（または水酸化カルシウム懸濁液）を攪拌しながら滴下することが好ましい。
添加液の添加速度は、例えば、被添加液中に含まれる酸化カルシウム（水酸化カルシウム）又はリン酸１モルに対して、添加液中に含まれる酸化カルシウム（水酸化カルシウム）又はリン酸換算で０．０１〜８．０モル／ｈであることが好ましく、０．０５〜５．０モル／ｈであることがより好ましく、０．１〜２．０モル／ｈであることがさらに好ましい。添加速度を前記数値範囲とすることで、ハイドロキシアパタイト以外のリン酸カルシウム化合物の生成を抑制できる。
【００１４】
特定ハイドロキシアパタイトの製造方法において、添加液を被添加液に添加する際にはｐＨ調整のための水酸化ナトリウム等のアルカリ剤添加をしなくともよい。
酸化カルシウム懸濁液中の酸化カルシウムの総量と、リン酸溶液中のリン酸の総量の比率は、例えば、モル比でカルシウムイオン：リン酸イオンが１０：６〜９：６となるようにすることが好ましい。勿論、反応条件等によって、前記比率を変更することも可能である。前記モル比率の調整は、添加液及び被添加液の濃度及び量を調整することにより調整できる。
【００１５】
酸化カルシウムなどのカルシウム塩にリン酸を添加する際、或いは、リン酸に対してカルシウム塩を添加する際の温度条件は、９０℃以下とする。この場合、添加液及び被添加液の双方を９０℃以下にしておくことが好ましい。さらに好ましくは、添加液及び被添加液の温度を５〜９０℃の範囲とすることが好ましく、２０〜８０℃の範囲とすることがより好ましく、４０〜７０℃の範囲とすることがさらに好ましい。添加液及び被添加液の温度を前記範囲とすることにより、ハイドロキシアパタイトの結晶化を抑制し、かつハイドロキシアパタイトを得るための反応をスムーズに進行させるという効果が得られる。
被添加液を攪拌しながら添加液を添加することも可能である。
【００１６】
上記温度条件のもとで被添加液に添加液を添加することにより、Ｘ線構造解析において、２θが３１．５００〜３２．５００°に現れるピークの結晶子サイズが１０〜２００Å、好ましくは３０〜１５０Å、より好ましくは５０〜１２０Åであるハイドロキシアパタイトの微細な粒子が分散された分散液（反応液）が得られる。この分散液をそのまま口腔用組成物に配合しても良いし、水等の溶媒を用いて希釈し又は溶媒を蒸発させて濃縮することにより、濃度を調整してから口腔用組成物に配合してもよいが、分散液（反応液）を８０℃以上に加熱して、乾燥させることが好ましい。乾燥温度は８０〜５００℃がより好ましく、１２０〜４００℃がさらに好ましい。乾燥させることにより、特定ハイドロキシアパタイト粉末が得られ、溶媒の量を気にせずに、特定ハイドロキシアパタイトを口腔用組成物に配合することができる。
【００１７】
［酸化カルシウム懸濁液または水酸化カルシウム懸濁液］
本発明において、前記特定ハイドロキシアパタイトを得る際の出発物質として、酸化カルシウムまたは水酸化カルシウムを用いる。本発明においては、酸化カルシウムまたは水酸化カルシウムを溶媒に添加して得られる懸濁液の状態で使用することが好ましい。上記特定ハイドロキシアパタイトの製造方法では、酸化カルシウムまたは水酸化カルシウムを溶解させるため及び／又はｐＨ調整のために酸性又はアルカリ性物質を添加する必要が無く、工程を大幅に省略できる。
酸化カルシウム懸濁液を調製する際に使用する酸化カルシウムは、市販されている酸化カルシウムを用いることが出来る。水酸化カルシウム懸濁液についても同様に、市販の水酸化カルシウムを用いることができる。酸化カルシウム（水酸化カルシウム）懸濁液は、酸化カルシウムを溶媒に添加して得られる。酸化カルシウム（水酸化カルシウム）の添加量は、例えば、溶媒１リットルに対して０．２〜９．０モル添加することが好ましく、１．０〜５．０モル添加することがより好ましく、１．５〜４．０モル添加することがさらに好ましい。添加量を前記範囲とすることにより、基材のより良好な生産効率を達成できる。溶媒は、メタノール又はエタノール等のアルコール溶媒及び水から選択される溶媒を使用できる。生産効率及び作業上の安全性の観点から、溶媒として水を使用することが好ましい。
【００１８】
また、生物の外殻、鱗及び／又は骨、特に貝殻や卵殻を焼成して得られた粉末を前記溶媒に添加することにより、酸化カルシウム懸濁液を調製することが好ましい。このように調製された酸化カルシウム懸濁液は、生物由来の原料を使用することにより、人体に悪影響を及ぼす不純物が含まれていないため、より好ましい。生物の外殻として、化石サンゴや、ホタテやアコヤガイ等の貝殻が例示できる。生物の鱗として、魚類又はは虫類の鱗が例示できる。生物の骨として、ほ乳類、魚類、は虫類又は両生類の骨が例示できる。卵殻として、鶏の卵殻を例示できる。入手及び加工が容易であることから、生物の外殻、例えばホタテ又はアコヤガイの貝殻または卵殻を使用することがより好ましい。
前記粉末は、貝殻や卵殻を、例えば、８００〜１０５０℃の温度で、１〜９６時間、好ましくは５〜７２時間焼成することにより調製できる。焼成前に貝殻や卵殻を粉末化しても良いし、焼成後に粉末化しても良い。
前記粉末を水に添加して酸化カルシウム懸濁液を調製する場合には、前記粉末の添加量を、前記溶媒１リットルに対して、酸化カルシウム換算で０．２〜９．０モル添加することが好ましく、１．０〜５．０モル添加することがより好ましく、１．５〜４．０モル添加することがさらに好ましい。前記粉末に含まれる酸化カルシウムの量は、塩酸滴定等通常の方法により確認できる。
【００１９】
［リン酸溶液］
本発明で使用するリン酸溶液は、市販のリン酸をエタノール又はメタノール等のアルコール溶媒及び水から選択される溶媒に溶解させて調製できる。生産効率及び作業上の安全性の観点から、溶媒として水を使用することが好ましい。リン酸溶液の濃度は、基材のより良好な生産効率を達成する観点から、例えば、０．５〜１０．０Ｍにすることが好ましく、１．０〜７．０Ｍにすることがより好ましく、２．０〜５．０Ｍにすることがさらに好ましい。
【００２０】
［その他の成分］
本発明の口腔用組成物は、特定ハイドロキシアパタイト以外に、歯磨き粉などの口腔用組成物に一般的に用いられる成分を含んでいてもよい。
そのような成分として、研磨剤；、界面活性剤；、粘結剤；、粘稠剤；、甘味料；、防腐剤；、ハッカ、メントールなどの香料；、溶剤；、トリクロサン、塩化セチルピリジニウム、グリチルリチン酸２カリウムなどの殺菌剤；、フッ化ナトリウム、モノフルオロリン酸ナトリウムなどのフッ素化合物；、β−グリチルレチン酸などの抗炎症剤；、無水ピロリン酸ナトリウムなどの清掃助剤；、酸化チタンなどの安定剤などが挙げられる。
【００２１】
研磨剤としては、例えば、ポリリン酸ナトリウム、沈降性シリカ、アルミノシリケート、ジルコノシリケート等のシリカ系研磨剤、リン酸カルシウム系研磨剤、炭酸カルシウム等が挙げられる。研磨剤を配合する場合の好適な配合量は、口腔用組成物中、１〜５０質量％である。
【００２２】
界面活性剤としては、例えば、ラウリル硫酸ナトリウム、ラウレス硫酸ナトリウムなどが挙げられる。
【００２３】
粘結剤としては、例えば、カルボキシメチルセルロースナトリウム、ヒドロキシエチルセルロース、ヒドロキシプロピルセルロース、セルロースガム等のセルロース誘導体、アルギン酸ナトリウム等のアルギン酸又はその誘導体、キサンタンガム等のガム類、カラギーナン、ポリビニルアルコール、ポリアクリル酸ナトリウムなどの有機粘結剤、ゲル化性シリカ、ゲル化性アルミニウムシリカ、ビーガム、ラポナイト等の無機粘結剤が挙げられる。粘結剤を配合する場合の好適な配合量は、口腔用組成物中、０．１〜１０質量％である。
【００２４】
粘稠剤としては、例えば、ソルビット、キシリット等の糖アルコール、グリセリン、プロピレングリコール、平均分子量１６０〜４０００のポリエチレングリコール等の多価アルコールが挙げられる。粘稠剤を配合する場合の好適な配合量は、口腔用組成物中、３〜５０質量％である。
【００２５】
甘味剤としては、例えば、キシリトール、サッカリンナトリウム、ソルビトール、スクラロース等が挙げられる。
【００２６】
防腐剤としては、例えば、パラオキシ安息香酸メチル等のパラオキシ安息香酸エステル、安息香酸ナトリウム等の安息香酸又はその塩などが挙げられる。
【００２７】
溶剤としては、エタノールなどのアルコール、水などが挙げられる。
【００２８】
本発明の口腔用組成物は、液体状の洗口液、ペースト状の歯磨き粉のいずれであってもよいが、ペースト状であることが好ましい。また、本発明の特定ハイドロキシアパタイトはその粉末を粉歯磨きとして用いることができる。
【実施例】
【００２９】
以下、実施例により本開示の内容をさらに詳しく説明する。実施例により、本開示の範囲が限定されないことは言うまでもない。
【００３０】
［実施例１］
卵殻由来のハイドロキシアパタイトの製造
＜１．酸化カルシウム溶液の調製＞
ニワトリの卵殻を１０００℃で１２時間焼成した。得られた焼成後の粉末６２０ｇを水５リットルに添加して酸化カルシウム懸濁液を調製した。塩酸滴定により、酸化カルシウム懸濁液が、水１リットル当たり２モルの酸化カルシウムを含むことを確認した。
【００３１】
＜２．リン酸溶液の調製＞
次に、リン酸（和光純薬製  ＣＡＳ７６６４−３８−２）１リットル（１４．５モル）を水３リットルで希釈し、３．６２５Ｍのリン酸溶液を調製した。
【００３２】
＜３．ハイドロキシアパタイトの調製＞
上記酸化カルシウム懸濁液及びリン酸溶液の温度を、２５℃に調整した。２００ｍｌの酸化カルシウム懸濁液及びマグネチックスターラーの攪拌子を、１０００ｍｌの三角フラスコに入れ、当該フラスコをラボミキサー（ヤマト科学株式会社  ラボスターラー  ＬＴ４００Ｃ）を用いて攪拌した。６６．２ｍｌのリン酸溶液を滴下ロートに入れ、当該滴下ロートを固定台に固定し、滴下口を前記三角フラスコの口に差し込んだ。ラボミキサーにより攪拌しながら、滴下ロートから１．６ｍｌ／ｓ（酸化カルシウム懸濁液中の酸化カルシウム１モルに対して、リン酸換算で０．９モル／ｈ）の速度で、リン酸溶液を滴下した。滴下終了後、得られた溶液をＸ線解析装置で測定し、ハイドロキシアパタイトの存在を確認した。また、得られたハイドロキシアパタイト分散液に含まれるハイドロキシアパタイトの量は、前記分散液１リットル当たり０．１５モルであった。
得られたハイドロキシアパタイト分散液を、１３０℃に設定したインキュベーターに入れて、加熱により溶媒を蒸発させて、ハイドロキシアパタイト粉末を得た。ハイドロキシアパタイトの３１．５００〜３２．５００°（実測値：３２．０１８°）（２θ）のピークの結晶子サイズは７８．１Åであった。Ｘ線回折の結果を図１に示す。
【００３３】
卵殻由来のハイドロキシアパタイトによる歯の再石灰化試験
年齢が２０代の女性から抜歯された前歯を、毎日一度、上記で得られたハイドロキシアパタイト０．５ｇを１ｍｌの水で溶いたハイドロキシアパタイト液を用いて歯ブラシで磨いた。
歯ブラシで磨いた後は、上記前歯を水洗いし、その後、疑似体液（ＳＢＦ、Ｌｏｎｚａ社製Ｈａｎｋ’ｓ  ｂａｌａｎｃｅｄ  ｓａｌｔ  ｓｏｌｕｔｉｏｎ）に浸漬し、３６℃に保温しながら、２４時間振盪した。
この疑似体液への浸漬と、２４時間ごとに一度のハイドロキシアパタイト液を用いた歯磨きのサイクルを３０日間繰り返した。
上記サイクルを開始する前の前歯の状態（ハイドロキシアパタイト処理前）と、上記サイクルを３０日間繰り返した後（ハイドロキシアパタイト処理後）の前歯の状態を、光学顕微鏡とＳＥＭ（日本電子株式会社製ＪＳＭ−７８００Ｆ  Ｐｒｉｍｅ）によって撮影した。
結果を図面に示す。
【００３４】
図４の左側の写真がハイドロキシアパタイト処理前の前歯全体を光学顕微鏡で撮影した写真であり、図４の右側の写真がハイドロキシアパタイト処理前の前歯全体を光学顕微鏡で撮影した写真である。図４の左右の写真とを比較すると、全体的に歯の汚れが、ハイドロキシアパタイト処理によってなくなっていることが分かる。また、歯の左側のシミが、ハイドロキシアパタイト処理によってかなり薄くなっていることが分かる。
【００３５】
図５〜図１０は全て前歯の同じ位置を拡大して撮影した写真である。図５〜図１０の左側の写真は、ハイドロキシアパタイト処理前の歯をＳＥＭで撮影した写真である。図５〜図１０の右側の写真は、前歯の同じ位置をハイドロキシアパタイト処理後にＳＥＭで撮影した写真である。図５が５００倍、図６が１０００倍、図７が２５００倍、図８が５０００倍、図９が１００００倍、図１０が２００００倍の倍率である。
【００３６】
図５〜図１０の左右の写真の比較から、ハイドロキシアパタイト処理前の前歯の表面にはアパタイト小柱と呼ばれる鱗状の凹凸が形成されているのに対して、ハイドロキシアパタイト処理によって、この鱗状の凹凸の凹部、溝が均一に埋まっていることが分かる。これは、ハイドロキシアパタイト処理によって歯の再石灰化が起こり、歯の表面の溝や凹部が埋められたことによるものであり、これにより歯の表面が滑らかになった。
【００３７】
図１１は、ハイドロキシアパタイト処理後の前歯の図５〜図１０とは別の位置のＳＥＭ写真である。図１７から、歯のクラックが再石灰化によって埋まっている様子がみてとれる。
【００３８】
［比較例１］
女性から抜歯された前歯の代わりに、女性から抜歯された奥歯を用いた点、ハイドロキシアパタイトの代わりに炭酸カルシウムを用いた点以外は実施例１と同様にして再石灰化試験を行った。
上記サイクルを開始する前の奥歯の状態（炭酸カルシウム処理前）と、上記サイクルを３０日間繰り返した後（炭酸カルシウム処理後）の奥歯の状態を、光学顕微鏡とＳＥＭ（日本電子株式会社製ＪＳＭ−７８００Ｆ  Ｐｒｉｍｅ）によって撮影した。
結果を図面に示す。
【００３９】
図１２の左側の写真がハイドロキシアパタイト処理前の奥歯全体を光学顕微鏡で撮影した写真であり、図１２の右側の写真がハイドロキシアパタイト処理前の奥歯全体を光学顕微鏡で撮影した写真である。図１２の左右の写真とを比較すると、炭酸カルシウム処理によって、むしろ歯の表面のクラックが目立つようになったことが分かる。
【００４０】
図１３〜図１８は全て奥歯の同じ位置を拡大して撮影した写真である。図１３〜図１８の左側の写真は、ハイドロキシアパタイト処理前の歯をＳＥＭで撮影した写真である。図１３〜図１８の右側の写真は、奥歯の同じ位置をハイドロキシアパタイト処理後にＳＥＭで撮影した写真である。図１３が５００倍、図１４が１０００倍、図１５が２５００倍、図１６が５０００倍、図１７が１００００倍、図１８が２００００倍の倍率である。
【００４１】
図１３〜図１４の左右の写真の比較から、炭酸カルシウム処理によって、歯の表面の溝が埋まる様子は確認できるが、その度合いが均一ではなく、むしろ歯の表面の凹凸が強調されていることが分かった。
また、ハイドロキシアパタイト処理とは異なり、溝を埋めているのは大きさがバラバラの結晶体であり、これは炭酸カルシウム結晶の破片であると推測される。
【００４２】
図１９は、炭酸カルシウム処理前後の奥歯の図１３〜図１８とは別の位置のＳＥＭ写真である。図１９から、歯の細かいクラックは炭酸カルシウム処理によって埋まらなかったことが分かる。
【００４３】
以上のように、本発明の特定のハイドロキシアパタイトを含む口腔用組成物で歯を処理することによって、歯の表面に均一な再石灰化が起こり、歯のクラックを修復して滑らかにすることができることが明らかとなった。
【図１】
2020117423.tif 000003
【図２】
2020117423.tif 000004
【図３】
2020117423.tif 000005
【図４】
2020117423.tif 000006
【図５】
2020117423.tif 000007
【図６】
2020117423.tif 000008
【図７】
2020117423.tif 000009
【図８】
2020117423.tif 000010
【図９】
2020117423.tif 000011
【図１０】
2020117423.tif 000012
【図１１】
2020117423.tif 000013
【図１２】
2020117423.tif 000014
【図１３】
2020117423.tif 000015
【図１４】
2020117423.tif 000016
【図１５】
2020117423.tif 000017
【図１６】
2020117423.tif 000018
【図１７】
2020117423.tif 000019
【図１８】
2020117423.tif 000020
【図１９】
2020117423.tif 000021